【手続補正書】
【提出日】平成24年7月9日(2012.7.9)
【手続補正１】
【補正対象書類名】明細書
【補正対象項目名】０１０３
【補正方法】変更
【補正の内容】
【０１０３】
【表４】
2012500141.tif 000001
本発明の実施態様の一部を以下の項目１−２２に列記する。
〔１〕
ポリプロピレン系フィルムと、
前記ポリプロピレン系フィルムの少なくとも一方の表面上の層であって、エチレンと少なくとも１つのα−オレフィンコモノマーとのコポリマーを含み、０．９０ｇ／ｃｍ３以下の密度及び１〜４の多分散指数を有するエチレン系材料を含む層と、を含み、２軸延伸されている、多層物品。
〔２〕
前記延伸された物品が、９０％以上の視感透過率、４％以下のヘイズ、及び光軸角試験によって測定される１０°以下のリターデーション効果を示す、項目１に記載の多層物品。
〔３〕
前記エチレン系材料を含む層が、シリコーンポリオキサミドポリマーを更に含む、項目１に記載の多層物品。
〔４〕
前記エチレン系材料を含む層が、帯電防止剤を更に含む、項目１に記載の多層物品。
〔５〕
前記物品が、１０２マイクロメートル以下の厚さを有する、項目１に記載の多層物品。
〔６〕
前記エチレン系材料を含む層の厚さが、１０．２マイクロメートル以下である、項目５に記載の多層物品。
〔７〕
前記エチレン系材料を含む層とは反対側の、前記ポリプロピレン系フィルム上にコーティングされた接着剤を更に含む、項目１に記載の多層物品。
〔８〕
前記接着剤が、アクリレート、メタクリレート、天然ゴム、合成ゴム、ブロックコポリマー、オレフィン、ビニルエーテル、ポリウレタン、ポリ尿素、シリコーン、又はこれらの混合物から選択される感圧接着剤を含む、項目７に記載の多層物品。
〔９〕
前記多層物品が剥離ライナーである、項目１に記載の多層物品。
〔１０〕
前記多層物品が保護シート物品である、項目１に記載の多層物品。
〔１１〕
前記延伸された物品が、光軸角試験によって測定される１０°以下のリターデーション効果を、前記物品の幅にわたって示す、項目２に記載の多層物品。
〔１２〕
多層物品の調製方法であって、
ポリプロピレン系材料を準備する工程と、
エチレンと少なくとも１つのα−オレフィンコモノマーとのコポリマーを含み、０．９０ｇ／ｃｍ３以下の密度及び１〜４の多分散指数を有するエチレン系材料を準備する工程と、
前記ポリプロピレン系材料を押出成形機に加える工程と、
前記エチレン系材料を別の押出成形機に加える工程と、
前記ポリプロピレン系材料及び前記エチレン系材料をダイを通して共押出しして、エチレン系材料を含む層を備えたポリプロピレン系フィルムを形成する工程と、
前記エチレン系材料を含む層を備えたポリプロピレン系フィルムを同時に２軸配向させて、９０％以上の視感透過率、４％以下のヘイズ、及び光軸角試験によって測定される１０°以下のリターデーション効果を示す多層物品を形成する工程と、を含む、調製方法。
〔１３〕
前記エチレン系材料がシリコーンポリオキサミドポリマーを更に含む、項目１２に記載の方法。
〔１４〕
前記エチレン系材料が帯電防止剤を更に含む、項目１２に記載の方法。
〔１５〕
前記物品が１０２マイクロメートル以下の厚さを有する、項目１２に記載の方法。
〔１６〕
前記エチレン系材料を含む層が１０．２マイクロメートル以下である、項目１５に記載の方法。
〔１７〕
多層物品の調製方法であって、
ポリプロピレン系フィルムを準備する工程と、
エチレンと少なくとも１つのα−オレフィンコモノマーとのコポリマーを含み、０．９０ｇ／ｃｍ３以下の密度及び１〜４の多分散指数を有するエチレン系材料を準備する工程と、
前記エチレン系材料を押出成形機に加える工程と、
前記エチレン系材料を前記ポリプロピレン系フィルム上にダイを通して押出しして、エチレン系材料を含む層を備えたポリプロピレン系フィルムを形成する工程と、
前記エチレン系材料を含む層を備えたポリプロピレン系フィルムを同時に２軸配向させて、９０％以上の視感透過率、４％以下のヘイズ、及び光軸角試験によって測定される１０°以下のリターデーション効果を示す多層物品を形成する工程と、を含む、調製方法。
〔１８〕
多層構造体であって、
光デバイスと、
前記光デバイス上にコーティングされた接着剤と、
前記接着剤に積層されたライナーと、を含み、前記ライナーが、
ポリプロピレン系フィルムと、
前記ポリプロピレン系フィルムの少なくとも一方の表面上の層であって、エチレンと少なくとも１つのα−オレフィンコモノマーとのコポリマーを含み、０．９０ｇ／ｃｍ３以下の密度及び１〜４の多分散指数を有するエチレン系材料を含む層と、を含む、多層物品を含み、
前記多層物品は２軸延伸されており、９０％以上の視感透過率、４％以下のヘイズ、及び光軸角試験によって測定される１０°以下のリターデーション効果を示す、多層構造体。
〔１９〕
前記光デバイスが光学フィルムを含む、項目１８に記載の多層構造体。
〔２０〕
前記光学フィルムが、可視ミラーフィルム、カラーミラーフィルム、日射反射フィルム、拡散フィルム、赤外線反射フィルム、紫外線反射フィルム、輝度強化フィルム若しくは二重輝度強化フィルムなどの反射偏光フィルム、吸収偏光フィルム、光学的に透明なフィルム、薄色フィルム、又は反射防止フィルムを含む、項目１９に記載の多層構造体。
〔２１〕
前記光デバイスが、グラフィック物品又は情報ディスプレイ装置を含む、項目１８に記載の多層構造体。
〔２２〕
光学構造体の試験方法であって、
光デバイスと、
前記光デバイス上にコーティングされた接着剤と、
前記接着剤に積層されたライナーと、を含む、光学構造体を準備する工程であって、前記ライナーが、
ポリプロピレン系フィルムと、
前記ポリプロピレン系フィルムの少なくとも一方の表面上の層であって、エチレンと少なくとも１つのα−オレフィンコモノマーとのコポリマーを含み、０．９０ｇ／ｃｍ３以下の密度及び１〜４の多分散指数を有するエチレン系材料を含む層と、を含む、多層物品を含み、前記多層物品は２軸延伸されており、９０％以上の視感透過率、４％以下のヘイズ、及び光軸角試験によって測定される１０°以下のリターデーション効果を示す、工程と、
前記光学構造体を、相互に垂直に設置した２つの直線偏光器の間に配置する工程と、
前記光学構造体を回転させて光軸角を測定する工程と、を含む、方法。
【手続補正２】
【補正対象書類名】特許請求の範囲
【補正対象項目名】全文
【補正方法】変更
【補正の内容】
【特許請求の範囲】
【請求項１】
ポリプロピレン系フィルムと、
前記ポリプロピレン系フィルムの少なくとも一方の表面上の層であって、エチレンと少なくとも１つのα−オレフィンコモノマーとのコポリマーを含み、０．９０ｇ／ｃｍ３以下の密度及び１〜４の多分散指数を有するエチレン系材料を含む層と、を含み、２軸延伸されている、多層物品。
【請求項２】
前記延伸された物品が、９０％以上の視感透過率、４％以下のヘイズ、及び光軸角試験によって測定される１０°以下のリターデーション効果を示す、請求項１に記載の多層物品。
【請求項３】
多層物品の調製方法であって、
ポリプロピレン系材料を準備する工程と、
エチレンと少なくとも１つのα−オレフィンコモノマーとのコポリマーを含み、０．９０ｇ／ｃｍ３以下の密度及び１〜４の多分散指数を有するエチレン系材料を準備する工程と、
前記ポリプロピレン系材料を押出成形機に加える工程と、
前記エチレン系材料を別の押出成形機に加える工程と、
前記ポリプロピレン系材料及び前記エチレン系材料をダイを通して共押出しして、エチレン系材料を含む層を備えたポリプロピレン系フィルムを形成する工程と、
前記エチレン系材料を含む層を備えたポリプロピレン系フィルムを同時に２軸配向させて、９０％以上の視感透過率、４％以下のヘイズ、及び光軸角試験によって測定される１０°以下のリターデーション効果を示す多層物品を形成する工程と、を含む、調製方法。
【請求項４】
多層物品の調製方法であって、
ポリプロピレン系フィルムを準備する工程と、
エチレンと少なくとも１つのα−オレフィンコモノマーとのコポリマーを含み、０．９０ｇ／ｃｍ３以下の密度及び１〜４の多分散指数を有するエチレン系材料を準備する工程と、
前記エチレン系材料を押出成形機に加える工程と、
前記エチレン系材料を前記ポリプロピレン系フィルム上にダイを通して押出しして、エチレン系材料を含む層を備えたポリプロピレン系フィルムを形成する工程と、
前記エチレン系材料を含む層を備えたポリプロピレン系フィルムを同時に２軸配向させて、９０％以上の視感透過率、４％以下のヘイズ、及び光軸角試験によって測定される１０°以下のリターデーション効果を示す多層物品を形成する工程と、を含む、調製方法。